(57)【要約】      （修正有）【課題】抄紙機に抄紙用フェルトを掛け入れる際、容易に作業ができ、作業時間を短縮し得る抄紙用フェルト及び抄紙用フェルトの梱包方法を提供すること。【解決手段】製品である抄紙用フェルトに水分を付与することによって柔軟性を維持するものであって、水を含ませた状態で梱包することを特徴とする。水分付与量は、フェルトの目付に対しその２質量％以上とするのが好ましい。梱包は、プラスチックシートまたはアルミシートの袋状物からなる密封容器を用いる。水分とともに、保湿性、抗菌性、殺菌性を有する処理剤を併用しても良い。【選択図】図２
2010007187.tif 000002
【特許請求の範囲】
【請求項１】
水分を付与することによって柔軟性が維持された抄紙用フェルトであって、水を含ませた状態で梱包されていることを特徴とする抄紙用フェルト。
【請求項２】
フェルトの目付に対し、その２質量％以上の水を含ませた状態で梱包されていることを特徴とする請求項１に記載の抄紙用フェルト。
【請求項３】
前記梱包が、外気の出入りがないように密封された容器内に封入することにより行われていることを特徴とする請求項１又は２に記載の抄紙用フェルト。
【請求項４】
前記梱包において、該容器内の空気が脱気されている密封容器が使用されていることを特徴とする請求項３に記載の抄紙用フェルト。
【請求項５】
前記容器がプラスチックシートまたはアルミシートからなる袋状物であることを特徴とする請求項３又は４に記載の抄紙用フェルト。
【請求項６】
水とともに、１又は２以上の保湿性、抗菌性、殺菌性を有する処理剤が併用されていることを特徴とする請求項１〜５のいずれかに記載の抄紙用フェルト。
【請求項７】
前記処理剤の１つが多価アルコールであることを特徴とする請求項６記載の抄紙用フェルト。
【請求項８】
請求項１に記載された抄紙用フェルトを製造する方法であって、抄紙用フェルトの製造工程において、仕上げ乾燥処理工程に続けて水分付与処理工程を設けて水分を付与し、その水分が含まれた状態で梱包することを特徴とする抄紙用フェルトを製造する方法。
【請求項９】
該水分付与処理によりフェルトの目付の２質量％以上の水が含まれるように調整し、その含水量を維持した状態で梱包することを特徴とする請求項８に記載の抄紙用フェルトを製造する方法。
【請求項１０】
前記梱包は、外気の出入りがないように密封された容器内に封入することにより行うことを特徴とする請求項８又は９に記載の抄紙用フェルトを製造する方法。
【請求項１１】
前記梱包が、密封容器内の空気を脱気することにより行うことを特徴とする請求項１０に記載の抄紙用フェルトを製造する方法。
【請求項１２】
前記梱包が、プラスチックシートまたはアルミシートからなる袋状物を容器として使用することを特徴とする請求項１０又は１１に記載の抄紙用フェルトを製造する方法。
【請求項１３】
前記水分付与処理工程において、１または２以上の保湿性、抗菌性、殺菌性を有する処理剤を併用することを特徴とする請求項８〜１２のいずれかに記載の抄紙用フェルトを製造する方法。
【請求項１４】
前記水分付与処理工程の前または後において、１または２以上の保湿性、抗菌性、殺菌性を有する処理剤の付与工程を設けることを特徴とする請求項８〜１２のいずれかに記載の抄紙用フェルトを製造する方法。
【請求項１５】
前記処理剤として多価アルコールを用いることを特徴とする請求項１３又は１４に記載の抄紙用フェルトを製造する方法。
【発明の詳細な説明】
【技術分野】
【０００１】
本発明は、柔軟性が維持された抄紙用フェルト及び柔軟性を維持し得る抄紙用フェルトの梱包方法に関する。
【背景技術】
【０００２】
抄紙用のプレスフェルト及び湿紙搬送用ベルト（以下抄紙用フェルトという）は、汎用の製造工程の後、乾燥、仕上工程を経て、そのまま梱包出荷されている。そして、使用時には、製紙工場において抄紙機に抄紙用フェルトを掛け入れして取り付けられる。ところが、納品された抄紙用フェルトは含水率４％前後の乾燥状態のものであって柔軟性に乏しく、取扱いが困難なものであった。
【０００３】
特に耐久性を付与するために化学処理されたものや搾水性を向上させるためにウレタン樹脂が含浸されたものなどは乾燥状態で剛直となり易い。また、基布の目付量やバット繊維層の目付量の増加、ニードリング時の針打効果の強化、あるいは乾燥時のヒートプレスの強化などにより高密度化することもなされているが、やはり柔軟性に欠けるものとなってしまう。
いずれも、梱包から解かれた状態では取扱いが難しく、掛け入れ作業時の取扱いも非常に困難となり、作業時間の長大化を招く原因となっていた。
【０００４】
また、抄紙用フェルトは、エンドレスで使用されるため、エンドレスの抄紙用フェルトが多く用いられているが、エンドレスの抄紙用フェルトは抄紙機に掛け入れる際、クレーン等を用いてロールやロール支持部材等を取り外して行われるため、大型抄紙機では長時間機械を止めて掛け入れ作業を行う必要があった。その点からも、掛け入れ作業の時間を短縮し得る技術の開発が待たれていた。
【０００５】
剛直化した抄紙用フェルトを柔軟化する技術自体は公知である。例えば特許文献１においては改質されたナイロン素材を使用することにより、余分な樹脂の生成を抑えている。
しかしながら、抄紙用フェルト使用時の柔軟性を考慮したものであって、掛け入れ時の状態まで配慮したものではない。
また、掛け入れ作業が容易であるように梱包を解いた状態での柔軟性について言及する文献は見当たらない。
【特許文献１】特開平１１−２００２７４号公報
【発明の開示】
【発明が解決しようとする課題】
【０００６】
本発明は、上記問題点に鑑みなされたもので、抄紙機に抄紙用フェルトを掛け入れる際、容易に作業ができ、作業時間を短縮し得る抄紙用フェルト及び抄紙用フェルトの梱包方法を提供することを目的とする。
【課題を解決するための手段】
【０００７】
本発明者らは、抄紙フェルトの水分含有量が高く保持されていると、柔軟性が維持されることに着目し、本発明に至ったものである。
本発明は、基本的には、製品である抄紙用フェルトに水分を付与することによって柔軟性を維持し、かつその高含水率を保った状態で梱包することを特徴とする抄紙用フェルト及びその製造方法に関する発明であり、以下の各技術を基礎とするものである。
【０００８】
（１）  水分を付与することによって柔軟性が維持された抄紙用フェルトであって、水を含ませた状態で梱包されていることを特徴とする抄紙用フェルト。
【０００９】
（２）  フェルトの目付に対し、その２質量％以上の水を含ませた状態で梱包されていることを特徴とする（１）に記載の抄紙用フェルト。
【００１０】
（３）  前記梱包が、外気の出入りがないように密封された容器内に封入することにより行われていることを特徴とする（１）又は（２）に記載の抄紙用フェルト。
【００１１】
（４）  前記梱包において、該容器内の空気が脱気されている密封容器が使用されていることを特徴とする（３）に記載の抄紙用フェルト。
【００１２】
（５）  前記容器がプラスチックシートまたはアルミシートからなる袋状物であることを特徴とする（３）又は（４）に記載の抄紙用フェルト。
【００１３】
（６）  水とともに、１又は２以上の保湿性、抗菌性、殺菌性を有する処理剤が併用されていることを特徴とする（１）〜（５）のいずれかに記載の抄紙用フェルト。
【００１４】
（７）  前記処理剤の１つが多価アルコールであることを特徴とする（６）記載の抄紙用フェルト。
【００１５】
（８）  上記（１）に記載された抄紙用フェルトを製造する方法であって、抄紙用フェルトの製造工程において、仕上げ乾燥処理工程に続けて水分付与処理工程を設けて水分を付与し、その水分が含まれた状態で梱包することを特徴とする抄紙用フェルトを製造する方法。
【００１６】
（９）  該水分付与処理によりフェルトの目付の２質量％以上の水が含まれるように調整し、その含水量を維持した状態で梱包することを特徴とする（８）に記載の抄紙用フェルトを製造する方法。
【００１７】
（１０）  前記梱包は、外気の出入りがないように密封された容器内に封入することにより行うことを特徴とする（８）又は（９）に記載の抄紙用フェルトを製造する方法。
【００１８】
（１１）  前記梱包が、密封容器内の空気を脱気することにより行うことを特徴とする（１０）に記載の抄紙用フェルトを製造する方法。
【００１９】
（１２）  前記梱包が、プラスチックシートまたはアルミシートからなる袋状物を容器として使用することを特徴とする（１０）又は（１１）に記載の抄紙用フェルトを製造する方法。
【００２０】
（１３）  前記水分付与処理工程において、１または２以上の保湿性、抗菌性、殺菌性を有する処理剤を併用することを特徴とする（８）〜（１２）のいずれかに記載の抄紙用フェルトを製造する方法。
【００２１】
（１４）  前記水分付与処理工程の前または後において、１または２以上の保湿性、抗菌性、殺菌性を有する処理剤の付与工程を設けることを特徴とする（８）〜（１２）のいずれかに記載の抄紙用フェルトを製造する方法。
【００２２】
（１５）  前記処理剤として多価アルコールを用いることを特徴とする（１３）又は（１４）に記載の抄紙用フェルトを製造する方法。
【発明の効果】
【００２３】
本発明によれば、簡便な手段で抄紙用フェルトに柔軟性を付与することができ、その状態で梱包し、製品とすることにより、製紙工場における抄紙機への掛け入れ作業を容易とすることができ、掛け入れ時間を大幅に短縮できる抄紙用フェルトを提供することができる。
【発明を実施するための最良の形態】
【００２４】
紙は、抄紙した後、湿った状態にある原料(湿紙)から連続的に水分を除去する工程を経て製造されるが、その製紙工程において使用される抄紙機は大きく分けて、ワイヤーパート、プレスパート、ドライパートの３つのパートから構成されている。
本発明は、主にプレスパートで使用される抄紙用フェルトを対象とする。
抄紙用フェルトは、湿紙とともにプレスパート内に設けられたプレス加圧部を通過することにより、湿紙の水分をフェルトへ受け入れ、脱水が行われる。
【００２５】
抄紙用フェルトは、代表的には、図１に概略で示されるような製造工程で製造されている。準備工程においては、基布及びバット繊維層となる繊維原料が用意され、かつ基布を構成する経糸、緯糸を織機に掛ける準備が行われる。機織工程においてフェルト基布が織成され、ニードリング工程においてバット繊維層と基布とがニードリングにより一体化され、ニードルフェルトとされる。次いで、必要により化学処理（樹脂処理）を施し、乾燥工程を経て仕上られている。
【００２６】
従来は、乾燥処理された状態で、すなわち含水率については、公定水分率（４〜５％）に抑えられた状態、すなわち剛性のある状態で梱包されていたため、実際に抄紙機に掛け入れする段階では、剛直であり、その作業は難渋を強いられるものであったのである。
【００２７】
本発明においては、この仕上工程において、乾燥処理後、水分付与工程を設けることにより、フェルトの掛け入れ作業を容易とする柔軟性を与える含水状態に調整し、その含水状態を維持し得るようにして梱包を行うものである。その概略は図２に示されている。
【００２８】
水分の付与は、フェルト目付に対してその２％以上の量が含まれるように行う。フェルト目付量は公定水分率の水分を含むが、その値に対して２％以上さらに水分が含まれていると、所望の柔軟性が得られる。
水分の付与は、図３及び図４ａに示すような噴霧等の手段により行う。噴霧はフェルトの内面から行っても良い（図４ｂ）。
【００２９】
梱包は、まず、「たたみ」あるいは「ロール巻き」とし、内装材である袋状の容器に封入されることにより行う（図５ａ及びｂ）。容器の素材としては、プラスチックシートやアルミシートが用いられるが、いわゆるビニール袋と呼ばれるポリエチレン製の袋が好適に用いられる。
袋状容器に入れられたフェルトは、脱気し密封するのが好ましい。
【００３０】
水分付与工程において、保湿性、抗菌性、殺菌性等の性質を有する処理剤を併用することもできる。これにより、容器に入れられたフェルトの乾燥を防ぎ、カビ等の雑菌の発生、増殖を防ぐことができる。
水分付与と同時に行うことが効率の面から好ましいが、その前工程あるいは後工程で付与してもよい。別工程で行う場合の手段は水と同様、散布等が採用される。
【００３１】
本発明で使用する処理剤は、保湿性物質としては、エチレングリコ−ル、グリセリン、プロピレングリコ−ル、ジプロピレングリコ−ル、ブタンジオールなどの多価アルコール類及びそれらの重合物や、スクワラン、ヒアルロン酸、ロイヤルゼリー、植物抽出エキスなど一般的に知られている保湿剤を用いることができる。
【００３２】
また、抗菌性物質としては、ヒノキチオ−ルなどの天然由来の抗菌物質や、エタノールやイソプロパノール等のアルコール類、塩化ベンザルコニウム等の第４級アンモニウム塩類、安息香酸またはその塩類、パラヒドロキシ安息香酸エステル類等の一般的に知られる抗菌剤、イミダゾール、２−メチルイミダゾールのような防カビ剤として知られる複素環式化合物のイミダゾール類などを用いることができる。
【００３３】
多価アルコールは、優れた保湿性を有しており、処理剤として好ましい。好適に用いられる多価アルコールとしては、ポリエチレングリコール、グリセリンが挙げられる。
【実施例】
【００３４】
ニードリング工程を経た後、そのまま及び樹脂処理したフェルトについて、次のサンプルを作成し、図３記載の散布装置を用いて種々の条件で水分を付与し、掛入性を評価するため、代用特性であるフェルト横剛軟度を測定した。
【００３５】
＜ハンドサンプルに用いたフェルト２種類＞
サンプル１（フェルト目付１４２０ｇ／ｍ２）・・・実施例１〜８、比較例１で使用
基材      経糸：１０００ｄｔｅｘのモノフィラメント単糸  ８０本／５ｃｍ
緯糸：１２４０ｄｔｅｘのモノフィラメント単糸  ８４本／５ｃｍ
組織：２重
目付：５５０ｇ／ｍ２
バット    繊度：１７ｄｔｅｘ
目付：８３０ｇ／ｍ２
樹脂処理  材質：ウレタン
目付：４０ｇ／ｍ２
サンプル２（フェルト目付１４２０ｇ／ｍ２）・・・実施例９〜１１、比較例２で使用
基材      経糸：１０００ｄｔｅｘのモノフィラメント単糸  ８０本／５ｃｍ
緯糸：１２４０ｄｔｅｘのモノフィラメント単糸  ８４本／５ｃｍ
組織：２重
目付：５５０ｇ／ｍ２
バット    繊度：１７ｄｔｅｘ
目付：８７０ｇ／ｍ２
【００３６】
＜剛軟度試験＞
剛軟度としては、横剛軟度を測定した。該横剛軟度は、一般織物試験方法  ＪＩＳ  Ｌ１０９６に基づき、ガーレ式試験機を用いてＡ法（ガーレ法）により曲げ反発性を測定することにより求めた。
【００３７】
＜実施例１〜１１、比較例１及び２＞
ハンドサンプル１及び２に対し、条件を変えて、剛軟度を測定した。その結果を表１、２及び図６〜８に示す。表中、水分の付与量はフェルト目付に対する質量％である。
【００３８】
【表１】
2010007187.tif 000003
【００３９】
表１の結果によると、実施例１〜１１のいずれにおいても、密封容器内に保持した場合には、剛軟度は低い値のまま維持されてた。
【００４０】
また、６０日密封した後、風乾（容器が解放）させた場合には、水分付与前（比較例と同じ状態）と同等の剛軟度に戻ってしまった（実施例１〜４、８〜１１）が、保湿性物質を付与した場合（実施例５〜７）には、十分柔軟性が維持されていた。（表２）
【００４１】
【表２】
2010007187.tif 000004
【００４２】
＜実施例１２＞
表１のハンドサンプルによる測定結果に基づき、実施例２と同じ条件（サンプル１と同じ基本設計、水分付与量３質量％）で実機用フェルトを製作した。
フェルトの基本設計：サンプル１と同じ
フェルト寸法：３６．８６×９２０ｃｍ（４８１．５ｋｇ）
フェルト目付：１４２０ｇ／ｍ２
水散布量：４３ｃｃ／ｍ２
散布周回数：４周
【００４３】
実施例１２のフェルトを、密封容器で梱包後６日経過した状態で、抄紙機に掛け入れたところ、従来１時間かかっていた作業時間が２５分で終えることができた。従来比で５８％の時間短縮となった。
なお、従来のものとは、水分付与も処理剤付与も行わず、乾燥状態（公定水分率で保持されたもの、含水率４％前後）で梱包されたものである。
【００４４】
＜実施例１３＞
同様に、実施例９と同じ条件（サンプル２と同じ基本設計、水分付与量３質量％）で実機用フェルトを製作した。
フェルトの基本設計：サンプル２と同じ
フェルト寸法：３６．８６×９２０ｃｍ（４８１．５ｋｇ）
フェルト目付：１４２０ｇ／ｍ２
水散布量：４３ｃｃ／ｍ２
散布周回数：４周
【００４５】
実施例１３のフェルトを、密封容器で梱包後１２日経過した状態で、抄紙機に掛け入れたところ、従来３０分かかっていた作業時間が２０分に短縮された。従来比で３３％の時間短縮となった。
【産業上の利用可能性】
【００４６】
本発明により、抄紙用フェルトの納品先において、製紙工場で抄紙機に掛け入れする際、必要な柔軟性が保つことができる抄紙用フェルトを得ることができた。その結果、掛け入れ時の作業効率の格段の向上が図られ、大型抄紙機にも容易に対応することができるなど、本発明は、製紙工業において実用上有用性のあるものである。
【図面の簡単な説明】
【００４７】
【図１】抄紙用フェルトの製造工程の概略を示す図である。
【図２】本発明の、仕上工程の一部を示す図である。
【図３】本発明における水付与装置を上面からみた図である。
【図４】本発明における水付与装置を側面からみた図（ｂは他の例）である。
【図５】本発明の抄紙用フェルト製品が容器（内装材）に梱包された状態（ａがたたみ、ｂがロール巻）を示す図である。
【図６】水分付与率と剛軟度の関係について、実施例１〜４を比較例１と対比させたグラフである。
【図７】水分付与率と剛軟度の関係について、実施例５〜７を比較例１と対比させたグラフである。
【図８】水分付与率と剛軟度の関係について、実施例８〜１１を比較例２と対比させたグラフである。
【符号の説明】
【００４８】
１：抄紙用フェルト
２：散布装置(スプレーノズル)
３：ポンプ（Ｐ）
４：ロール
５：容器（内装材）
【図１】
2010007187.tif 000005
【図２】
2010007187.tif 000006
【図３】
2010007187.tif 000007
【図４】
2010007187.tif 000008
【図５】
2010007187.tif 000009
【図６】
2010007187.tif 000010
【図７】
2010007187.tif 000011
【図８】
2010007187.tif 000012